(57)【要約】【課題】持続的にアメリカザリガニを駆除する積層体の提供。【解決手段】Ｂ層の一方の面にＡ層を積層するポリフッ化ビニリデン系樹脂積層体であり、Ａ層及び／又はＢ層にカルシウムシアナミド含有物質を含有するポリフッ化ビニリデン系樹脂積層体。（但し、Ａ層はポリフッ化ビニリデン系樹脂９５〜５０質量％とポリメタクリル酸エステル系樹脂５〜５０質量％（両者の合計を１００質量％とする）を含有する樹脂組成物であり、Ｂ層はポリフッ化ビニリデン系樹脂０〜５０質量％とポリメタクリル酸エステル系樹脂１００〜５０質量％（両者の合計を１００質量％とする）を含有し、更に紫外線吸収剤をＢ層の樹脂成分に対して０．１〜２０質量％含有する樹脂組成物である。）【選択図】なし【特許請求の範囲】
【請求項１】
Ｂ層の一方の面にＡ層を積層するポリフッ化ビニリデン系樹脂積層体であり、Ａ層及び／又はＢ層にカルシウムシアナミド含有物質を含有するポリフッ化ビニリデン系樹脂積層体。
（但し、Ａ層はポリフッ化ビニリデン系樹脂９５〜５０質量％とポリメタクリル酸エステル系樹脂５〜５０質量％（両者の合計を１００質量％とする）を含有する樹脂組成物であり、Ｂ層はポリフッ化ビニリデン系樹脂０〜５０質量％とポリメタクリル酸エステル系樹脂１００〜５０質量％（両者の合計を１００質量％とする）を含有し、更に紫外線吸収剤をＢ層の樹脂成分に対して０．１〜２０質量％含有する樹脂組成物である。）
【請求項２】
請求項１記載のポリフッ化ビニリデン系樹脂積層体からなるアメリカザリガニ駆除シート。
【請求項３】
請求項２記載のアメリカザリガニ駆除シートを設置し、アメリカザリガニを駆除する駆除方法。
【請求項４】
Ａ層及び／又はＢ層にカルシウムシアナミド含有物質を含有し、かつ、Ｂ層の一方の面にＡ層を積層することにより得られるポリフッ化ビニリデン系樹脂積層体の製造方法。
（但し、Ａ層はポリフッ化ビニリデン系樹脂９５〜５０質量％とポリメタクリル酸エステル系樹脂５〜５０質量％（両者の合計を１００質量％とする）を含有する樹脂組成物であり、Ｂ層はポリフッ化ビニリデン系樹脂０〜５０質量％とポリメタクリル酸エステル系樹脂１００〜５０質量％（両者の合計を１００質量％とする）を含有し、更に紫外線吸収剤をＢ層の樹脂成分に対して０．１〜２０質量％含有する樹脂組成物である。）
【発明の詳細な説明】
【技術分野】
【０００１】
本発明は、アメリカザリガニを駆除する積層体に関する。
【背景技術】
【０００２】
アメリカザリガニは、北アメリカ大陸南部を原産とし、１９２７年に食用ウシガエルの餌として日本に導入されている。その後、日本全国に生息域を拡大し、水田地帯等全国の湿地環境に広く分布している。日本では外来生物法により、アメリカザリガニが要注意外来生物に指定されている。アメリカザリガニは、関東地方から南の地域の水田環境に生息しており、畦を介して水路に隣接する水田内から巣穴を掘っている。排水路側に巣穴が貫通すると、水田内の水が漏水する被害が発生していた。従来、巣穴を見つけた場合は、簡易的に穴を埋めたり、塞いだりする対応、畦畔から排水路への漏水を防止するためにシートを埋設する対応（非特許文献１）、ザリガニの好む餌で誘引し捕獲することで駆除する対応（非特許文献２）が検討されている。これらは、アメリカザリガニの駆除方法としては根本的な対応でないために、繰り返し被害が発生する可能性が高く、シートの埋設は土を掘り返す作業を伴い、重機を用いた作業となり、経済的な負担が大きかった。
【０００３】
特許文献１は、重量平均分子量５万〜５０万のポリ乳酸を主成分として構成された畦畔シート、生分解性脂肪族ポリエステルを主成分として構成され、水稲栽培に被害を与える動植物の忌避剤を含む畦畔シートを提案している。特許文献１は、生分解性物質を使用しているので、持続的な効果を発揮しにくいという課題があった。
【０００４】
特許文献２は、熱可塑性樹脂組成物に揮発性を有する害虫忌避成分又は殺虫成分を含有してなる内層と、該内層に対して少なくとも１層の外層とを有し、該外層は前記内層から放出される害虫忌避成分又は殺虫成分を徐放する機能を有する熱可塑性樹脂組成物からなることを特徴とする積層材に関するものである。特許文献２は、揮発性物質を使用しているので、持続的な効果を発揮しにくいという課題があった。
【０００５】
特許文献３は、（ａ）生物活性薬品と、（ｂ）カーボンブラック、活性炭素、アルミナ、ヒドロキシアパタイト、シリコアルミナ、及びそれらの混合物からなる群より選択された結合キャリアと、が結合してなることを特徴とする結合脆弱混合物を提案している。特許文献４は、少なくとも１層の農薬放出層と、少なくとも１種類の農薬を含む前記農薬放出層と並行に位置し、微量の農薬だけを放出する、少なくとも１層の農薬保持層とを有することを特徴とする害虫用の多層バリアを提案している。特許文献３〜４は、カルシウムシアナミド含有物質を含有するポリフッ化ビニリデン系樹脂積層体について記載していない。特許文献３〜４の目的は、木製素材の保護であり、アメリカザリガニの駆除ではない。
【０００６】
特許文献５は、（ａ）液体または低融点ポリアルコキシレート；及び（ｂ）比較的高分子量のスルホネートに基づく担体を含む、植物保護固体組成物であって、（ｉ）液体または低融点ポリアルコキシレートと植物保護活性剤との重量比が少なくとも１：２であり、（ｉｉ）比較的高分子量のスルホネートの総重量に基づく、液体または低融点ポリアルコキシレートの割合が、少なくとも３０重量％であり、かつ（ｉｉｉ）液体または低融点ポリアルコキシレートと比較的高分子量のスルホネートとの重量比が、最大で３：１である、上記組成物を提案している。特許文献５は、カルシウムシアナミド含有物質を含有するポリフッ化ビニリデン系樹脂積層体について記載していない。
【先行技術文献】
【非特許文献】
【０００７】
【非特許文献１】若杉他：アメリカザリガニによる水田漏水実態とその対策技術（その１）、農業農村工学会講演要旨、ｐｐ．８３４−８３５、２００７
【非特許文献２】石田他：水辺ビオトープ管理におけるザリガニ駆除方法の検討、人と自然、Ｎｏ．１９、ｐｐ．４３−４９、２００８
【特許文献】
【０００８】
【特許文献１】特開平１０−２５３３６号公報
【特許文献２】特開平１１−２７７６８６号公報
【特許文献３】特表２００２−５０３７１０号公報
【特許文献４】特表２００５−５００１８１号公報
【特許文献５】特表２００９−５１３６１０号公報
【発明の概要】
【発明が解決しようとする課題】
【０００９】
本発明は、持続的にアメリカザリガニを駆除する積層体を提供する。
【課題を解決するための手段】
【００１０】
即ち、本発明は、Ｂ層の一方の面にＡ層を積層するポリフッ化ビニリデン系樹脂積層体であり、Ａ層及び／又はＢ層にカルシウムシアナミド含有物質を含有するポリフッ化ビニリデン系樹脂積層体であり、
（但し、Ａ層はポリフッ化ビニリデン系樹脂９５〜５０質量％とポリメタクリル酸エステル系樹脂５〜５０質量％（両者の合計を１００質量％とする）を含有する樹脂組成物であり、Ｂ層はポリフッ化ビニリデン系樹脂０〜５０質量％とポリメタクリル酸エステル系樹脂１００〜５０質量％（両者の合計を１００質量％とする）を含有し、更に紫外線吸収剤をＢ層の樹脂成分に対して０．１〜２０質量％含有する樹脂組成物である。）
該ポリフッ化ビニリデン系樹脂積層体からなるアメリカザリガニ駆除シートであり、該アメリカザリガニ駆除シートを設置し、アメリカザリガニを駆除する駆除方法であり、Ａ層及び／又はＢ層にカルシウムシアナミド含有物質を含有し、かつ、Ｂ層の一方の面にＡ層を積層することにより得られるポリフッ化ビニリデン系樹脂積層体の製造方法である。
（但し、Ａ層はポリフッ化ビニリデン系樹脂９５〜５０質量％とポリメタクリル酸エステル系樹脂５〜５０質量％（両者の合計を１００質量％とする）を含有する樹脂組成物であり、Ｂ層はポリフッ化ビニリデン系樹脂０〜５０質量％とポリメタクリル酸エステル系樹脂１００〜５０質量％（両者の合計を１００質量％とする）を含有し、更に紫外線吸収剤をＢ層の樹脂成分に対して０．１〜２０質量％含有する樹脂組成物である。）
【発明の効果】
【００１１】
本発明は、持続的にアメリカザリガニを駆除できる。
【発明を実施するための形態】
【００１２】
本発明のポリフッ化ビニリデン系樹脂積層体は、Ｂ層の一方の面にＡ層を積層するポリフッ化ビニリデン系樹脂積層体である。本発明のＡ層及びＢ層は、ポリフッ化ビニリデン系樹脂とポリメタクリル酸エステル系樹脂を特定の割合で混合したものである。本発明のポリフッ化ビニリデン系樹脂積層体は、互いに混合割合が異なるＡ層とＢ層からなるシートを積層させた２層構造のシートである。
【００１３】
本発明のポリフッ化ビニリデン系樹脂とは、フッ化ビニリデンのホモポリマー、又は、フッ化ビニリデンと共重合可能な単量体との共重合体をいう。共重合可能な単量体としては、例えば、４フッ化エチレン、６フッ化プロピレン、３フッ化塩化エチレン、フッ化ビニル等が挙げられる。これらの中では、耐候性の点で、フッ化ビニリデンのホモポリマーが好ましい。
【００１４】
本発明のポリメタクリル酸エステル系樹脂とは、メタクリル酸メチルのホモポリマー、又は、メタクリル酸メチルと共重合可能な単量体との共重合体をいい、例えば、ポリメタクリル酸メチルとアクリル系ゴムとのブレンド物等をいう。共重合可能な単量体としては、炭素数２〜４のメタクリル酸エステル、アクリル酸ブチルをはじめとする炭素数１〜８のアクリル酸エステル、スチレン、α−メチルスチレン、アクリロニトリル、アクリル酸、他のエチレン性不飽和モノマー等が挙げられる。これらの中では、成形性の点で、メタクリル酸メチルのホモポリマーが好ましい。
【００１５】
本発明のＡ層のポリフッ化ビニリデン系樹脂とポリメタクリル酸エステル系樹脂の混合割合は、ポリフッ化ビニリデン系樹脂とポリメタクリル酸エステル系樹脂の合計１００質量％中、ポリフッ化ビニリデン系樹脂９５〜５０質量％とポリメタクリル酸エステル系樹脂５〜５０質量％が好ましく、ポリフッ化ビニリデン系樹脂９０〜７５質量％とポリメタクリル酸エステル系樹脂１０〜２５質量％がより好ましい。ポリフッ化ビニリデン系樹脂が５０質量％未満では、耐候性や耐汚染性等ポリフッ化ビニリデン系樹脂が有する特性が小さい可能性があり、ポリフッ化ビニリデン系樹脂が９５質量％を超えるとカルシウムシアナミドの放出速度が小さい可能性がある。
【００１６】
本発明のＢ層のポリフッ化ビニリデン系樹脂とポリメタクリル酸エステル系樹脂の混合割合は、ポリフッ化ビニリデン系樹脂とポリメタクリル酸エステル系樹脂の合計１００質量％中、ポリフッ化ビニリデン系樹脂０〜５０質量％とポリメタクリル酸エステル系樹脂５０〜１００質量％が好ましく、ポリフッ化ビニリデン系樹脂０〜２５質量％とポリメタクリル酸エステル系樹脂７５〜１００質量％がより好ましい。ポリフッ化ビニリデン系樹脂が５０質量％を超えると成形性を阻害する可能性がある。
【００１７】
本発明のＡ層の厚さは５〜１００μｍであり、Ｂ層の厚さは５〜１００μｍであることが好ましく、Ａ層の厚さは１０〜６０μｍであり、Ｂ層の厚さは１０〜６０μｍであることがより好ましい。Ａ層及びＢ層の厚さが５μｍ未満では、耐候性に支障をきたす可能性があり、Ａ層及びＢ層の厚さが１００μｍを超えても各種性能が頭打ちになる可能性がある。
【００１８】
本発明の紫外線吸収剤は、例えば、本発明のＢ層に練り込むものである。紫外線吸収剤は、相溶性があれば良い。紫外線吸収剤としては、揮散を防ぐ点で、高分子量の紫外線吸収剤が好ましい。紫外線吸収剤としては、例えば、べンゾトリアゾール系、オキザリックアシッド系、ベンゾフェノン系、ヒンダードアミン系等が挙げられる。紫外線吸収剤としては、具体的には、２−（３，５−ジ−アロファ−ジメチルベンジル−２−ヒドロキシフェニル）ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール、２−エトキシ−２′−エチルオキザックアシッドビスアニリド、２−エトキシ−５−ｔ−ブチル−２′−エチルオキザックアシッドビスアニリド、２−ヒドロキシ−４−ｎ−オクトオキシベンゾフェノン、ビス（１，２，２，６，６−ペンチメチル−４−ピペルジル）セバケート、ビス（１，２，２，６，６−テトラメチル−４−ピペルジル）セバケート、ジメチル−２−（４−ヒドロキシ−２，２，６，６−テトラメチル−１−ピペリジル）エタノール、１−［２−３−（３，５−ジ−ｔ−ブチル−４−ヒドロキシフェニル）プロピオニルオキシ］−２，２，６，６−ｔ−テトラメチルピペリジン等が挙げられる。
【００１９】
本発明の紫外線吸収剤の使用量は、Ｂ層の樹脂成分、好ましくはＢ層のポリフッ化ビニリデン系樹脂０〜５０質量％とポリメタクリル酸エステル系樹脂１００〜５０質量％の合計１００質量部に対して、０．１〜２０質量部が好ましく、０．５〜５質量部がより好ましい。０．１質量部未満では、紫外線吸収量が少ないので紫外線保護としての性能が不十分になる可能性があり、２０質量部を超えても効果が変わらず、コストが高くなる可能性がある。
【００２０】
本発明のカルシウムシアナミド含有物質とは、試薬等で用いられる純度の高いカルシウムシアナミド、石灰窒素等が挙げられる。カルシウムシアナミド以外の忌避剤や害虫駆除剤、顔料と併用しても良い。
【００２１】
本発明のカルシウムシアナミド含有物質はＡ層及び／又はＢ層に混合できる。コンクリートに貼り付ける場合は、コンクリートとの接着面にならないＡ層のみに混合することが好ましい。畦畔に被覆する場合、ザリガニが巣穴に居る場合は、Ｂ層に混合することが好ましい。巣穴にいるかわからない場合等駆除効果を最大限に発揮する場合は、Ａ層及びＢ層の両方に混合することが好ましい。
【００２２】
本発明のカルシウムシアナミド含有物質の使用量は、駆除シート１ｍ２当たり０．１〜５０ｇが好ましく、０．５〜３０ｇがより好ましい。０．１ｇ未満では、駆除効果が現れない可能性があり、５０ｇを超えると積層体の強度特性に影響を与える可能性がある。
【００２３】
本発明のポリフッ化ビニリデン系樹脂積層体は、Ａ層とＢ層の２層で構成する。ポリフッ化ビニリデン系樹脂積層体の製造方法については、特に制限はないが、一般的には溶融押出成形にて実施する方法が用いられる。溶融押出成形には、一般的に使用されている単軸押出機の他、２軸押出機も使用できる。２層で構成する場合、複数の層を一体に結合する共押出成形法を使用することが好ましい。複数の押出成形機を利用して樹脂組成物を溶融状態で接着せしめて複層とするＴ−ダイ使用の共押出成形法としては、マルチマニホールドダイ法と称し、複数の樹脂層をシート状にした後、複数の樹脂層を接蝕させて接着する方法や、フィードブロック法と称し、複数の樹脂を接着後、シート状に拡げる方法等が挙げられる。又、インフレーション成形法と称し、丸型ダイを使用する方法でも積層体を成形できる。成形温度は１００〜２００℃が好ましく、１３０〜１８０℃が好ましい。
【００２４】
ポリフッ化ビニリデン系樹脂積層体中にカルシウムシアナミド含有物質や紫外線吸収剤等の添加剤を混入する方法としては、特に制限はないが、例えば、添加剤を予め樹脂組成物に混合し、一般に使用される押出機を使用して溶融混練する方法等が挙げられる。
【００２５】
本発明のポリフッ化ビニリデン系樹脂積層体はアメリカザリガニ駆除シートとして使用できる。本発明のアメリカザリガニ駆除シートの設置方法は、水田周辺の畦畔を覆うように設置したり、アメリカザリガニの巣穴がある場合は、適度なサイズに切り取りその穴に丸めて挿入したり、コンクリート製水路等がある場合は接着剤を用いて駆除シートを貼り付ける方法等が挙げられる。
【実施例】
【００２６】
以下実施例により、本発明を更に具体的に説明する。本発明は下記の実施例に限定されるものではない。特記しない限り、温度２３℃で実施した。
【００２７】
（実施例１）
Ａ層（ポリフッ化ビニリデン系樹脂：ポリメタクリル酸エステル系樹脂＝８０：２０）及びＢ層（ポリフッ化ビニリデン系樹脂：ポリメタクリル酸エステル系樹脂＝２０：８０）を、シートとなるように積層し、積層体を得た。具体的には、下記の通り行った。ポリフッ化ビニリデン系樹脂、ポリメタクリル酸エステル系樹脂、紫外線吸収剤、カルシウムシアナミド含有物質を予めブレンドし、３０ｍｍφ異方向回転２軸押出機で溶融し、ペレット化して、Ａ層用原料、Ｂ層用原料を、それぞれ調製した。Ａ層用原料、Ｂ層用原料を用い、４０ｍｍφ押出機２台と幅３００ｍｍ、スリット０．５ｍｍのマルチマニホールドダイを使用して２層共押出成形を行い、積層体を得た。Ａ層及びＢ層は共に厚さが５０μｍであり、積層体の厚さは１００μｍであった。下記３種類の積層体を作製し、駆除シートとした。
【００２８】
駆除シート１）Ａ層のシートにはＡ層の樹脂成分１００質量部に対して５質量部（６．５ｇ／ｍ２）のカルシウムシアナミド含有物質、Ｂ層のシートにはＢ層の樹脂成分１００質量部に対して５質量部の紫外線吸収剤、を含有する積層体
駆除シート２）Ａ層のシートにはＡ層の樹脂成分１００質量部に対して５質量部（６．５ｇ／ｍ２）のカルシウムシアナミド含有物質、Ｂ層のシートにはＢ層の樹脂成分１００質量部に対して５質量部の紫外線吸収剤と５質量部のカルシウムシアナミド含有物質、を含有する積層体
駆除シート３）Ａ層のシートにはカルシウムシアナミド含有物質を添加せず、Ｂ層のシートにＢ層の樹脂成分１００質量部に対して５質量部の紫外線吸収剤と５質量部のカルシウムシアナミド含有物質、を含有する積層体
【００２９】
試験は、下記の通り実施した。
水深１ｃｍ程度の模擬的な湿地を作り、その中に駆除シートを設置した箇所とそうでない箇所を設け、アメリカザリガニを５匹放ち行動を観察した。その結果、全てのアメリカザリガニは駆除シートを設置しない箇所に向かって移動した。
模擬的な湿地で１年間放置した駆除シートを使用し、再度同じ試験を行った。その結果、全てのアメリカザリガニは駆除シートを設置しない箇所に向かって移動した。
模擬的な湿地で２年間放置した駆除シートを使用し、再度同じ試験を行った。その結果、Ａ層とＢ層の両方にカルシウムシアナミド含有物質を混入した駆除シート２）は、アメリカザリガニ５匹全てが駆除シートを設置しない箇所に向かって移動した。Ａ層とＢ層の一方のみにカルシウムシアナミド含有物質を混入した、駆除シート１）と駆除シート３）は、アメリカザリガニ４匹が駆除シートを設置しない箇所に向かって移動した。
以上の結果より、本発明の駆除シートは、持続的にアメリカザリガニを駆除する効果があった。
【００３０】
（使用材料）
ポリフッ化ビニリデン系樹脂（ＰＶＤＦ）：アルケマ社製、商品名カイナ−７２０（以下Ｋ−７２０と略称する）
ポリメタクリル酸エステル系樹脂（ＰＭＭＡ）：三菱レイヨン（株）社製、商品名ハイペットＨＢＳ（アクリル系ゴムを含むポリメタクリル酸メチル系樹脂。以下ＨＢＳと略称する）
紫外線吸収剤：市販品、ベンゾトリアゾール系
カルシウムシアナミド含有物質：デンカ社製、石灰窒素
【００３１】
（実施例２）
駆除シート２）を用い、下記試験を実施した。得られた駆除シート２）をアメリカザリガニの巣穴の大きさに合わせ、適度なサイズに調整し（縦１５ｃｍ×横１５ｃｍ）、そのシートを丸めて巣穴に差し込んだ。その結果、中にいたアメリカザリガニは巣穴から出て移動した。比較のためにカルシウムシアナミド含有物質を全く混合しないシートを巣穴に差し込んだところ、アメリカザリガニは移動しなかった。
以上の結果より、本発明の駆除シートは、直接アメリカザリガニの巣穴に差し込んでも、アメリカザリガニを駆除できる効果を示した。
【００３２】
（実施例３）
駆除シート１）を用い、下記試験を実施した。コンクリート製水路のコンクリート表面に駆除シート１）を市販の接着剤で貼り付け、水路に生息しているアメリカザリガニの行動を観察した。駆除シート１）のＢ面をコンクリート表面に貼り付けた。駆除シートを貼る区間に生息していたザリガニにはマーカーを施し、移動がわかるようにした。水路の水深は２０ｃｍ程度であった。
１ヶ月後、駆除シートを貼った箇所にはアメリカザリガニの生息は確認できなかった。一方、駆除シートを貼っていない箇所では、アメリカザリガニの生息が確認でき、駆除シートを貼った箇所のザリガニが多数発見された。駆除シートを貼った箇所とそうでない箇所を比べると、コンクリート表面にタニシが付着している数に大きな差があり、駆除シートを貼った箇所では、付着したタニシの数は少なかった。駆除シートを貼ることにより、タニシの水田への移動も抑制していることが判った。
以上の結果より、コンクリート製水路に駆除シートを貼り付けることにより、駆除効果を示すことが判った。
【００３３】
（比較例１）
下記積層体を作製し、シートとしたこと以外は、実施例３と同様に行った。その結果、いずれのシートも、シートを設置する前に比べアメリカザリガニの生息数の減少を確認できたが、ゼロではなかった。カルシウムシアナミドの放出速度が本発明の駆除シートに比べ速いためと考えられる。ポリオレフィン系シート、ポリ塩化ビニル系シートには破れ等の破損箇所が見つかり、タニシの付着が確認された。
【００３４】
（使用材料）
シート４）Ａ層のシートにはＡ層の樹脂成分（ポリフッ化ビニリデン系樹脂：ポリメタクリル酸エステル系樹脂＝４０：６０）１００質量部に対して５質量部（６．５ｇ／ｍ２）のカルシウムシアナミド、Ｂ層のシートにはＢ層の樹脂成分（ポリフッ化ビニリデン系樹脂：ポリメタクリル酸エステル系樹脂＝２０：８０）１００質量部に対して５質量部の紫外線吸収剤、を含有する積層体
シート５）ポリエステル系シート：市販のポリエチレンテレフタレート樹脂を使用、カルシウムシアナミド６．５ｇ／ｍ２を含有、厚み０．２ｍｍ
シート６）ポリオレフィン系シート：市販のポリプロピレン樹脂を使用、カルシウムシアナミド６．５ｇ／ｍ２を含有、厚み０．１５ｍｍ
シート７）ポリ塩化ビニル系シート：市販のポリ塩化ビニル樹脂、を使用、カルシウムシアナミド６．５ｇ／ｍ２を含有、厚み０．２ｍｍ
【００３５】
（比較例２）
下記積層体を作製し、シートとしたこと以外は、実施例１と同様に行った。その結果、駆除剤を加えたシートを使用した場合、シートを設置しない箇所に向かって移動するアメリカザリガニの割合が少なく、本発明よりも効果が小さかった。
模擬的な湿地で１年間放置したシートを使用し、再度同じ試験を行ったところ、アメリカザリガニはシートを設置していない箇所に移動しなかった。
【００３６】
（使用材料）
シート８）Ａ層のシートにはＡ層の樹脂成分（ポリフッ化ビニリデン系樹脂：ポリメタクリル酸エステル系樹脂＝８０：２０）１００質量部に対して５質量部（６．５ｇ／ｍ２）の駆除剤、Ｂ層のシートにはＢ層の樹脂成分（ポリフッ化ビニリデン系樹脂：ポリメタクリル酸エステル系樹脂＝２０：８０）１００質量部に対して５質量部の紫外線吸収剤と５質量部の駆除剤、を含有する積層体
駆除剤：天然ヒノキチオール  市販品
【００３７】
（比較例３）
下記積層体を作製し、シートとしたこと以外は、実施例３と同様に行った。その結果、シートを設置する前に比べアメリカザリガニの生息数の減少を確認できたが、ゼロではなかった。カルシウムシアナミドの放出速度が本発明の駆除シートに比べ遅いためと考えられる。このシートにおいては、タニシの付着が確認された。
【００３８】
（使用材料）
シート９）Ａ層のシートにはＡ層の樹脂成分（ポリフッ化ビニリデン系樹脂：ポリメタクリル酸エステル系樹脂＝１００：０）１００質量部に対して５質量部（６．５ｇ／ｍ２）のカルシウムシアナミド、Ｂ層のシートにはＢ層の樹脂成分（ポリフッ化ビニリデン系樹脂：ポリメタクリル酸エステル系樹脂＝２０：８０）１００質量部に対して５質量部の紫外線吸収剤、を含有する積層体
【００３９】
本発明は、耐候性の良好なポリフッ化ビニリデン系樹脂を使用するので、持続的にアメリカザリガニを駆除できる。本発明は、揮発性のある忌避成分を使用しないので、カルシウムシアナミド含有物質の使用量が少なくても、持続的にアメリカザリガニを駆除できる。
【００４０】
本発明の駆除シートを水田畦畔に設置すると、長期間に渡り効果を発揮するため、経済的に好ましい。本発明の駆除シートをコンクリート製水路に貼り付けると、アメリカザリガニ以外の害虫がその水路内面を伝って水田に侵入することも防止できる。
【００４１】
石灰窒素は水で加水分解されアンモニア態窒素に変化するので、駆除効果を発揮できる期間は短かった。しかし、本発明は、耐候性の良好なポリフッ化ビニリデン系樹脂中にカルシウムシアナミド含有物質を含有するので、カルシウムシアナミド含有物質の分解を遅らせることができる。そのため、持続的に駆除効果を発揮できる。